FR 2968237 A1 20120608 FR 1004713 A 20101203 «Procédé amélioré pour fabriquer des pièces renforcées en matériaux composites et pièces renforcées obtenues par ledit procédé» La présente invention se rapporte au domaine technique général de la fabrication de pièces réalisées avec des matériaux composites et notamment de pièces comportant un revêtement de renforcement. De telles pièces sont souvent recherchées dans diverses applications techniques et en particulier dans des applications aéronautiques, par exemple pour les avions, hélicoptères ou autres aéronefs. La présente invention concerne plus particulièrement un procédé de fabrication d'un revêtement destiné à renforcer des pièces en matériaux composites, en utilisant les technologies dites de placement de fibres. Les termes « placement de fibres », dans la présente, englobent d'une part la technologie comportant un mandrin de bobinage associé à un bras de dépose et d'autre part la technologie de placement de fibres par l'intermédiaire d'un bras robot de dépose uniquement. Le placement de fibres est un procédé de dépose de fibres, rubans, mèches ou autres renforts similaires, secs ou pré-imprégnés de résine, sur les surfaces préférablement convexes ou plane d'un volume. Le placement de fibres est un procédé de dépose de fibres renfort sur une surface solide quelconque par application et positionnement de rubans, mèches ou autres renforts similaires, secs ou pré-imprégnés de résine, grâce à un dispositif de positionnement, ou tête de placement, comportant au moins un système de guidage et de mise en pression des fibres sur la surface, tel qu'un rouleau souple équipé de patin latéraux de guidage des rubans. Ce dispositif de placement assure donc le positionnement des fibres sur la surface par contact mécanique direct sans besoin de tension particulière au niveau des fibres. La tête de placement est elle-même animée par un système de déplacements, de type bras robot ou portique de positionnement, dont les degrés de libertés sont asservis suivant la géométrie de la surface à couvrir. Le procédé de placement de fibre permet donc notamment de couvrir des surfaces concaves, dans les limites de l'encombrement de la tête, et permets aussi de réaliser automatiquement des opérations de dépose de fibres discontinues telles que des opérations d'amorçage, de dépose, de découpe de renforts. Les trajectoires données aux fibres déposées peuvent être très complexes mais restent notamment limitée par la raideur apparente dans le plan du ruban du matériau déposé. Une installation de placement de fibres peut se concevoir avec plusieurs têtes de placement oeuvrant simultanément sur la même pièce, notamment afin d'améliorer la productivité du système. Le bobinage réalisé sur un corps solide, préférablement de révolution, est appliqué par un mouvement relatif de type hélicoïdal entre la pièce à couvrir et la bobine ou galette de matière à déposer, après avoir initialement lié une extrémité des fibres sur la pièce à couvrir. Le mouvement de type hélicoïdal est assuré par combinaison d'au moins un mouvement de rotation et d'un mouvement de translation typiquement suivant un axe parallèle à l'axe de rotation. D'autres degrés de translation ou rotation supplémentaires sont possibles suivant la complexité des formes à couvrir. La matière renfort est ainsi déposée de façon continue et est positionnée et appliquée par le seul effet d'une tension pilotée entre le point de dépose sur la surface et le point de sortie du système support de bobine de matière renfort. Cette tension et la localisation du point de sortie, typiquement un oeillet, sont assurées par le pilotage de la machine de bobinage suivant les caractéristiques du renforcement à réaliser. La matière renfort n'est donc pas positionnée par application sur la surface par l'intermédiaire d'un rouleau ou élément équivalent. Le bobinage « simple » décrit ci-dessus peut aussi présenter des variantes « complexes » afin d'améliorer notamment la productivité de l'opération. On peut par exemple multiplier le nombre de rubans bobinés simultanément sur la pièce, soit en les associant pour former un ruban plus large, ou plus épais, soit en les répartissant en plusieurs endroits sur la pièces, de façon longitudinale, c'est à dire parallèle à l'axe de rotation, soit en les répartissant de façon circulaire, c'est-à-dire suivant une couronne autour de la pièce en rotation. Le procédé de tressage, autre procédé de dépose partiellement similaire, se distingue du procédé de bobinage, par le fait que deux groupes de rubans ou mèches sont déposés simultanément sur un mandrin solide suivant deux groupes de trajectoires hélicoïdales coaxiales, de sens opposés, et se croisant alternativement soit en passant par-dessus soit en passant par-dessous l'une de l'autre afin de produire une dépose comparable à un tissage fermé et « tubulaire ». L'invention concernée trouve donc son application dans le domaine de la réalisation des pièces composites par placement de fibres, par exemple pour réaliser un revêtement de pale d'hélicoptère. Dans le cadre de la présente invention, les définitions suivantes sont également à prendre en considération. Par «dépose», il convient d'entendre une opération de placement sur une pièce d'un ou plusieurs rubans en matériaux composites d'une couche donnée. Par couche, on entend recouvrement partiel ou total de matière de renfort sur une surface donnée de la pièce suivant une épaisseur égale à l'épaisseur élémentaire de la matière déposée, typiquement des fibres, rubans, mèches ou autres équivalents. Le « nombre de déposes » correspond au nombre d'opérations de déposes nécessaires pour placer sur une pièce 10 l'ensemble des rubans d'une couche. Par « motif », il convient d'entendre un dessin apparent obtenu par une ou plusieurs lignes de croisement de rubans à la surface du revêtement ou dans l'épaisseur du revêtement, notamment si ces derniers sont recouverts d'un tissu de surface 15 par exemple pour faciliter une opération de finition peinture. Par définition le «pas» est un espace vide de dépose entre deux rubans déposés l'un à coté de l'autre, consécutivement ou simultanément selon le procédé, suivant une même direction, mesuré suivant une direction perpendiculaire à la direction de 20 dépose des rubans avec la convention qu'un pas de n correspond à un espace laissé libre entre les deux rubans égal à (n-1) fois la largeur du ruban. Par « ruban pré-imprégné », il faut comprendre des fibres par exemple sous forme d'un ruban imprégné, avant son placement sur 25 la pièce, avec une matrice du genre résine. La réalisation de revêtements par exemple d'une pale d'hélicoptère consiste en général à empiler des tissus pré imprégnés, dits équilibrés en sens chaîne et trame, disposés à +/-45° par rapport à l'axe de pas, afin d'assurer la reprise des moments de torsion. Autrement dit, cette orientation permet d'optimiser le comportement mécanique de la pale en torsion. Un tel agencement de fibres tissées présente un bon comportement en cas de choc, car la propagation des endommagements est limitée par l'entrelacement des fibres, que présente par définition les tissus. Il est à noter que dans ce cas des orientations complémentaires sont nécessaires pour assurer la reprise des efforts centrifuges et des efforts dus à la flexion de la pale, par exemple 0°1900 . La tendance actuelle est d'utiliser des préformes composites réalisées par placement de fibres, pour améliorer la productivité. La réalisation de pièces par placement de fibres, obtenu par l'intermédiaire de moyens de placement du type bras robot ou équivalent, conduit généralement à des aspects de surface qui sont assimilables à des superpositions de nappes unidirectionnelles, car les rubans de fibres sont disposés bord à bord. Ces aspects de surface ne sont pas satisfaisants par rapport à la résistance aux dommages dans la mesure où les endommagements se propagent rapidement suivant la direction des fibres. En cas d'impact sur une surface réalisée en matériaux composites du type nappes unidirectionnelles, on observe que l'endommagement est relativement important car les ruptures (fissures) dans la matrice ou résine d'imprégnation se propagent très facilement entre les fibres alignées et cela tant que la fissure ne rencontre pas d'obstacle physique. On connaît également, par l'intermédiaire de la publication NLR du 16 juin 2010 « NLR AND TU DELFT IMPROVE COMPOSITE DAMAGE TOLERANCE WITH NEW AP-PLY FIBRE ARCHITECTRE », l'utilisation d'un croisement de couches des matériaux composites constituant des motifs de placement dans le but d'augmenter la tolérance aux dommages. Les motifs décrits ne sont en revanche pas optimisés pour s'adapter aux divers chocs et impacts auxquels une pale d'hélicoptère, ou une pale d'hélice peut être exposée. La présente invention a pour objet de proposer un nouveau procédé de fabrication d'un revêtement de renforcement, permettant de s'affranchir des limitations mentionnées ci-dessus. Un autre objet de l'invention vise à proposer un nouveau procédé de fabrication d'un revêtement de renforcement dont la 10 tolérance aux dommages peut être optimisée. Un autre objet de l'invention vise à proposer un nouveau procédé de fabrication d'un revêtement de renforcement adapté à différentes techniques de placement de fibres.. Les objets assignés à l'invention sont atteints à l'aide d'un 15 procédé de fabrication d'un revêtement de renforcement pour une pièce en matériaux composites, consistant à utiliser des fibres de renforcement pré-imprégnées, ou sèches, sous forme de rubans ou de mèches et à déposer par placement de fibres lesdits rubans ou mèches sur la pièce, 20 caractérisé en ce qu'il consiste à - utiliser deux couches croisées de rubans longitudinaux, - localiser les parties de la pièce ou de l'environnement de la pièce constitutive de l'origine ou des origines de dépose des rubans, - déterminer les directions de placement des rubans de chacune 25 des couches par rapport à une direction déterminée de la pièce et déterminer l'ordre de dépose de chacun des rubans suivant une des directions pour définir au moins une direction de la ou des lignes de croisement des rubans, - déterminer un espace vide de dépose, désigné par «le pas» entre 2 rubans déposés consécutivement suivant une même direction,. - déterminer pour les deux couches, le nombre de rubans par 5 opération de dépose, le pas des rubans déposés avec chaque opération de dépose ainsi que le nombre d'opérations de dépose, - établir l'ordre de réalisation des opérations de dépose de chaque rubans suivant chaque direction, - et réaliser la séquence de dépose suivant l'ordre et le pas établis 10 afin de superposer ou entrelacer les rubans de deux déposes successives pour reconstituer les deux couches avec une ou plusieurs lignes de croisement formant des motifs particuliers. On constate effectivement qu'une nervure ou un croisement d'une nappe avec une autre nappe, constitue une discontinuité de 15 forme qui génère une barrière à la propagation des endommagements. La création d'une multitude de croisements de nappes, obtenus à l'aide d'une dépose de rubans en motifs, est donc particulièrement intéressante pour améliorer la performance en tolérance aux dommages et impacts. 20 En revanche, une ligne de discontinuité est de nature créer une limitation de raideur ou de tenue mécanique suivant une direction perpendiculaire à la ligne de discontinuité. II est donc important de maîtriser la longueur et l'orientation de ces lignes de façon à les disposer au mieux, notamment, pour le cas du 25 revêtement de la pale dont le sens de efforts de torsion est orienté à +!- 45 par rapport à l'axe longitudinal de la pale. II est préférable d'orienter les lignes de discontinuité suivant une direction parallèle à l'axe longitudinal de la pale. Il est aussi préférable de limiter le nombre ou la longueur de ces lignes de discontinuité afin de ne pas trop perturber les caractéristiques de raideurs des renforts. Par exemple il peut être préférable et suffisant, de ne disposer que d'une seule ligne de croisement de fibres, disposée vers la moitié de la corde, suivant une direction parallèle à la direction longitudinale de la pale. La mise en oeuvre du placement de rubans grâce au pilotage spécifique des lignes de croisement de couches de rubans permet ainsi d'obtenir différents motifs apparents de placement. Le procédé conforme à l'invention permet ainsi de proposer des types de motifs de placement de rubans améliorant le comportement des revêtements, par exemple d'une pale, à la tolérance aux dommages et ce grâce aux croisements particuliers des couches de rubans créant des barrières à la propagation de fissures. Selon un exemple de mise en oeuvre, le procédé conforme à l'invention consiste à utiliser des rubans, ou mèches dont la largeur est comprise entre 6.35mm et 100mm, dont l'épaisseur est comprise entre 0.2mm et 0.4mm et dont la longueur est comprise entre 100mm et 1000mm. Ces valeurs données à titre d'exemples, peuvent bien évidemment être adaptées à la taille de la pièce. Selon un exemple de mise en oeuvre, le procédé conforme à l'invention consiste à utiliser bandes, mèches ou fibres sèches ou pré imprégnées, de verre, aramide, basalte, carbone , ou autres fibres naturelles telle fibres de lin, chanvre, coton, soie pour réaliser les rubans. Selon un exemple de mise en oeuvre, le procédé conforme à l'invention consiste à localiser la partie de la pièce constituant l'origine pour les opérations de dépose dans le plan des douilles de brochage de la pale, et sur la ligne de vrillage de la pale. C'est à partir de cette origine que l'on localise l'origine de chaque couche. Selon un exemple de mise en eeuvre, le procédé conforme à l'invention consiste à croiser en les superposant les rubans des 5 deux couches en choisissant pas égal à 1, 2, 3, 4, 5, 6, 7, 8 ou un nombre entier ou non quelconque de largeur de rubans. Selon un autre exemple de mise en oeuvre, le procédé conforme à l'invention consiste à croiser en les entrelaçant les rubans des deux couches en choisissant un pas égal à 1, 2, 3, 4, 6 10 ou 8 ou un nombre entier déterminé quelconque de largeur de rubans. Selon un autre exemple de mise en oeuvre, le procédé conforme à l'invention consiste à croiser en les entrelaçant simultanément x rubans de la première couche avec x rubans de la 15 seconde couche, lesdits rubans présentant un pas égal à y. Selon un autre exemple de mise en oeuvre, le procédé conforme à l'invention consiste à croiser en les entrelaçant simultanément deux rubans de la première couche avec deux rubans de la seconde couche, lesdits rubans présentant un pas 20 égal à 2. Selon un autre exemple de mise en oeuvre, le procédé conforme à l'invention consiste à croiser en les entrelaçant simultanément quatre rubans de la première couche avec quatre rubans de la seconde couche, lesdits rubans présentant un pas 25 égal à 2. Selon un exemple de mise en oeuvre, le procédé conforme à l'invention consiste à utiliser une orientation angulaire des rubans de chaque couche, respectivement de +/- 45° par rapport à une direction donnée de la pièce. Selon un autre exemple de mise en oeuvre, le procédé conforme à l'invention consiste à utiliser une orientation angulaire des rubans de chaque couche, respectivement de 0° et 90° par rapport à une direction donnée de la pièce. On peut également choisir des motifs de couches avec des angles quelconques de croisement. Selon un exemple de mise en oeuvre, le procédé conforme à l'invention consiste à déterminer un écartement entre les rubans de chacune des couches. Les motifs présentent alors des espaces vides entre les rubans à la fin de la dépose. Il suffit pour cela de choisir par exemple un pas non entier, par exemple égal à 1,5 Selon un exemple de mise en oeuvre, le procédé conforme à l'invention consiste à choisir un type de motifs entrelacés donnant des lignes croisements de couches parallèles à l'axe longitudinal d'une pale. Selon un exemple de mise en oeuvre, le procédé conforme à l'invention consiste à choisir des motifs entrelacés de manière à limiter à une seule le nombre de lignes de croisement de couches suivant l'axe longitudinal d'une pale. Selon un exemple de mise en oeuvre, le procédé conforme à l'invention consiste à positionner cette unique ligne de croisement de couches en corde de la pale. Ceci permet de limiter les pertes de caractéristiques de raideur sur la zone de caissons de torsion. Selon un exemple de mise en oeuvre, le procédé conforme à l'invention consiste à choisir des motifs avec des lignes de croisements de plusieurs couples de couches qui sont volontairement décalées entre elles, parallèles ou suivant deux direction formant un angle quelconque, afin de limiter les pertes de caractéristiques de raideur sur les revêtements. On évite ainsi les concentrations d'abattement de caractéristiques. Par abattement de caractéristiques on entend une réduction des performances mécaniques, de rupture en traction et de niveau de raideur suivant le sens fibres par exemple, liées à la perturbation de l'alignement des fibres. Un tel décalage des couches est obtenu par exemple simplement en décalant l'origine de dépose d'une direction par rapport à l'autre (on parle aussi de déphasage). Les objets assignés à l'invention sont également atteints à l'aide d'une pièce en matériaux composites comportant un revêtement renforcé fabriqué selon le procédé conforme tel que précité. Les objets assignés à l'invention sont également atteints à l'aide d'une pale pour rotor principal d'un giravion ou d'un hélicoptère, comportant un revêtement renforcé fabriqué selon le procédé tel que précité. Les objets assignés à l'invention sont également atteints à l'aide d'une pale pour rotor anti-couple d'un giravion ou d'un hélicoptère, comportant un revêtement renforcé fabriqué selon le procédé tel que précité. Les objets assignés à l'invention sont également atteints à l'aide d'une pale pour hélice d'un moteur d'aéronef, comportant un revêtement renforcé fabriqué selon le procédé tel que précité. Un avantage du procédé conforme à l'invention réside dans la maîtrise du nombre et de la position des lignes de croisement et des motifs ainsi obtenus. Une telle maîtrise permet d'améliorer le comportement mécanique des pièces pourvues d'un revêtement de renforcement et notamment de limiter la propagation de fissures après impact ou endommagement. Un autre avantage du procédé conforme à l'invention réside dans son application sur toute pièce du type panneau, virole, 5 calotte sphérique, tronc de cône etc. Un autre avantage du procédé conforme à l'invention réside dans le fait qu'il permet de réaliser des revêtements avec des motifs spécifiques de croisement de rubans, pouvant être choisis pour s'adapter notamment aux dimensions et/ou aux formes de la 10 pièce. Un autre avantage du procédé conforme à l'invention réside dans le fait qu'il permet de réaliser des revêtements avec des lignes de croisement des couches qui sont décalées entre les multiples couples de couches constituant l'épaisseur de la pièce 15 En effet, il faut éviter d'avoir des superpositions des lignes de croisement des couches entre deux couples de couches successives ce qui pourrait créer une zone de faiblesse de tenue mécanique. Ainsi il est possible de décaler entre elles les positions des 20 lignes de croisement de couches en modifiant la position de l'origine de placement d'une série suivant une direction par rapport à la série du dessous suivant la même direction. Ainsi il est aussi possible de donner à la ligne de croisement de couches du dessus, une orientation différente de la direction de 25 croisement de la ligne du dessous par exemple en disposant la pièce sur un support pivotant sous l'installation de placement de fibres. L'invention et ses avantages apparaîtront avec plus de détails dans le cadre de la description qui suit avec des exemples de mise en oeuvre, donnés à titre illustratif et non limitatif, en référence aux figures annexées qui représentent : - la figure 1, un exemple de revêtement de renforcement obtenu par le procédé conforme à l'invention et comportant 5 deux couches superposées, - la figure 2, un autre exemple de revêtement de renforcement obtenu par le procédé conforme à l'invention et comportant deux couches superposées, - la figure 3, un autre exemple de revêtement de 10 renforcement obtenu par le procédé conforme à l'invention et comportant deux couches superposées, - la figure 4, un autre exemple de revêtement de renforcement obtenu par le procédé conforme à l'invention et comportant deux couches superposées, 15 - la figure 5, un autre exemple de revêtement de renforcement obtenu par le procédé conforme à l'invention et comportant deux couches superposées, - la figure 6, un autre exemple de revêtement de renforcement obtenu par le procédé conforme à l'invention et 20 comportant deux couches superposées, - la figure 7, un autre exemple de revêtement de renforcement obtenu par le procédé conforme à l'invention et comportant deux couches entrelacées, la figure 8, un autre exemple de revêtement de 25 renforcement obtenu par le procédé conforme à l'invention et comportant deux couches entrelacées, - la figure 9, un autre exemple de revêtement de renforcement obtenu par le procédé conforme à l'invention et comportant deux couches entrelacées, la figure 10, un autre exemple de revêtement de renforcement obtenu par le procédé conforme à l'invention et comportant deux couches entrelacées, - la figure 11, un autre exemple de revêtement de renforcement obtenu par le procédé conforme à l'invention et comportant deux couches entrelacées, - la figure 12, un autre exemple de revêtement de renforcement obtenu par le procédé conforme à l'invention et comportant deux couches entrelacées de deux rubans au pas de 2, - la figure 13, un autre exemple de revêtement de renforcement obtenu par le procédé conforme à l'invention et comportant deux couches entrelacées de quatre rubans au pas de 2, - la figure 14, un exemple de réalisation d'une pale sur laquelle sera appliqué un revêtement de renforcement obtenu par le procédé conforme à l'invention, - la figure 15, une pale sur laquelle est appliqué l'exemple de réalisation du revêtement de renforcement de la figure 1, - la figure 16, une pale sur laquelle est appliqué l'exemple de réalisation du revêtement de renforcement de la figure 7, - la figure 17, une pale sur laquelle est appliqué l'exemple de réalisation du revêtement de renforcement de la figure 20, - la figure 18, une pale sur laquelle est appliqué l'exemple de réalisation du revêtement de renforcement de la figure 5, - la figure 19, une pale sur laquelle est appliqué l'exemple de réalisation du revêtement de renforcement de la figure 10. - la figure 20, un autre exemple de revêtement de renforcement obtenu par le procédé conforme à l'invention et comportant deux couches entrelacées, - la figure 21, un autre exemple de revêtement de renforcement obtenu par le procédé conforme à l'invention et comportant deux couches entrelacées, - la figure 22 un exemple de croisement pour définir le terme de couche superposées, - La figure 23 un autre exemple de croisement pour définir le terme de couche superposées. - la figure 24 un exemple de croisement pour définir le terme de couche entrelacées, - la figure 25 un autre exemple de croisement pour définir le terme de couche entrelacées, - et la figure 26 un logigramme pour définir les termes de couches superposées ou entrelacées. Les éléments structurellement et fonctionnellement identiques, présents sur plusieurs figures distinctes sont affectés d'une seule et même référence numérique ou alphanumérique. Le procédé conforme à l'invention consiste à piloter les séquences de dépose de rubans en déterminant la position, l'orientation et l'étendue des lignes de croisement de couches sur une surface. Le procédé conforme à l'invention permet ainsi de reproduire, de façon maîtrisée, différentes configurations de croisement de couches. La figure 1 montre un exemple de revêtement de renforcement obtenu par le procédé conforme à l'invention. Ce dernier permet de maîtriser la position sur la surface et la géométrie des lignes de croisement de couches. Le revêtement. comporte deux couches A et B superposées. Chaque couche A,B comporte des rubans Ai et Bj respectifs, i et j étant des nombres entiers. Les rubans Ai et Bj présentent un pas de 1 et sont orientés respectivement à O° et 90° par rapport à une direction D. Les rubans Al à A20 jointifs sont ainsi parallèles à la direction D en recouvrant les rubans B21 à B40 jointifs qui sont représentés de manière orthogonale à la direction D. La figure 2 montre un autre exemple de revêtement de renforcement obtenu par le procédé conforme à l'invention et comportant deux couches A et B superposées avec un pas de 2. Chaque couche A,B comporte des rubans Ai et Bj respectifs, i et j étant des nombres entiers. Les rubans Ai et Bj présentent un pas de 2 et sont orientés respectivement à O° et 90° par rapport à une direction D. Les rubans Al à A10 disjoints par le pas égal à 2, sont ainsi parallèles à la direction D et placés lors d'une première dépose sur une pièce (non représentée). Les rubans B11 à B20 disjoints par le pas égal à 2, sont ensuite lors d'une seconde dépose, placés à 90° au dessus des rubans Al à A10. Les rubans A21 à A30 disjoints par le pas égal à 2, parallèles à la direction D sont placés lors d'une troisième dépose sur la pièce (non représentée) au dessus des rubans déjà placés. Les rubans B31 à B40 disjoints par le pas égal à 2, sont ensuite lors d'une quatrième dépose, placés à 90° au dessus des rubans placés précédemment. On obtient ainsi dans son intégralité, le revêtement pré-imprégné. La figure 3 montre un autre exemple de revêtement de renforcement obtenu par le procédé conforme à l'invention et comportant deux couches A et B superposées avec un pas égal à 3. Ainsi, lors de déposes successives, on place - les rubans B1 à B7, - les rubans A8 à A14, - les rubans B15 à B21, - les rubans A22 à A28, - les rubans B29 à B35, - et les rubans A36 à A42. La figure 4, montre un autre exemple de revêtement de renforcement obtenu par le procédé conforme à l'invention et comportant deux couches A et B superposées avec un pas égal à 4. Ainsi, lors de déposes successives, on place : - les rubans B1 à B5, - les rubans A6 à A10, - les rubans B11 à B15, - les rubans A16 à A20, - les rubans B21 à B25, - les rubans A26 à A30, - les rubans B31 à B35, - et les rubans A36 à A40. La figure 5 montre un autre exemple de revêtement de renforcement obtenu par le procédé conforme à l'invention et comportant deux couches A et B superposées avec un pas égal à 6. Ainsi, lors de déposes successives, on place : - les rubans B1 à B3, - les rubans A4 à A6, - les rubans B7 à B9, - les rubans A10 à Al2, - les rubans B13 à B15, les rubans A16 à A18, - les rubans B19 à B21, - les rubans A22 à A24, - les rubans B25 à B27, - les rubans A28 à A30, - les rubans B31 à B33, - et les rubans A34 à A36. La figure 6 montre un autre exemple de revêtement de renforcement obtenu par le procédé conforme à l'invention et comportant deux couches superposées A et B avec un pas égal à 8. Ainsi, lors de déposes successives, on place : - les rubans B1 à B3, - les rubans A4 à A6, - les rubans B7 à B9, les rubans A10 à Al2, - les rubans B13 à B15, - les rubans A16 à A18, - les rubans B19 à B21, - les rubans A22 à A24, - les rubans B25 à B27, - les rubans A28 à A30, - les rubans B31 à B33, - les rubans A34 à A36, - les rubans B37 à B39, - les rubans A40 à A42, - les rubans B43 à B45, - et les rubans A 46 à A48. Tous les exemples de réalisation de couches superposées 15 peuvent être réalisés par bobinage. La figure 7 montre un autre exemple de revêtement de renforcement obtenu par le procédé conforme à l'invention et comportant deux couches A et B entrelacées, avec un pas égal à 1. Lors de déposes successives, on place le ruban A(2i), puis au 20 dessus et en alternance le ruban B(2i-1), avec i un nombre entier allant de 1 à 20. La figure 8, montre un autre exemple de revêtement de renforcement obtenu par le procédé conforme à l'invention et comportant deux couches A et B entrelacées, avec un pas égal à 2. Lors de déposes successives, on place le ruban A(2i-1), puis au dessus et en alternance le ruban B(2i), avec i un nombre entier allant de 1 à 20, incrémenté d'une unité par opération de dépose. Avec chaque incrémentation on place le ruban suivant, séparé du précédent du pas de 2 et ce pour chaque couche A et B. La figure 9 montre un autre exemple de revêtement de renforcement obtenu par le procédé conforme à l'invention et comportant deux couches A et B entrelacées, avec un pas égal à 4. Lors de déposes successives, on place le ruban B(2i-1), puis au dessus et en alternance le ruban A(2i), avec i un nombre entier allant de 1 à 20, incrémenté d'une unité par opération de dépose. Avec chaque incrémentation on place le ruban suivant, séparé du précédent du pas de 4 et ce pour chaque couche A et B La figure 10 montre un autre exemple de revêtement de renforcement obtenu par le procédé conforme à l'invention et. comportant deux couches A et B entrelacées, avec un pas égal à 6. Lors de déposes successives, on place le ruban B(2i-1), puis au dessus et en alternance le ruban A(2i), avec i un nombre entier allant de 1 à 20, incrémenté d'une unité par opération de dépose. Avec chaque incrémentation on place le ruban suivant, séparé du précédent du pas de 6 et ce pour chaque couche A et B. La figure 11 montre un autre exemple de revêtement de renforcement obtenu par le procédé conforme à l'invention et comportant deux couches A et B entrelacées, avec un pas égal à 8. Lors de déposes successives, on place le ruban B(2i-1), puis au dessus et en alternance le ruban A(2i), avec i un nombre entier allant de 1 à 20, incrémenté d'une unité par opération de dépose. Avec chaque incrémentation on place le ruban suivant, séparé du précédent du pas de 8 et ce pour chaque couche A et B. La figure 12 montre un autre exemple de revêtement de renforcement obtenu par le procédé conforme à l'invention et comportant deux couches A et B entrelacées de deux rubans simultanés, avec un pas de 2. Lors de déposes successives, on place simultanément les rubans B(2i-1) et B(2i), avec i un nombre entier impair allant de 1 à 23 et incrémenté de deux unités pour chaque dépose et au dessus et en alternance, on place simultanément les rubans A(2i-1) et A(2i), avec i un nombre entier pair allant de 2 à 20, incrémenté de deux unités par opération de dépose . Avec chaque incrémentation on place le ruban suivant, séparé du précédent du pas de 2 et ce pour chaque couche A et B. Un tel revêtement est plutôt réalisable par placement de fibres ou par tressage de façon courante suivant l'état l'art. La figure 13 montre un autre exemple de revêtement de renforcement obtenu par le procédé conforme à l'invention et comportant deux couches A et B entrelacées de quatre rubans simultanés, avec un pas de 2. Lors de déposes successives, on place simultanément les rubans B1 à B4, séparés d'un pas de 2 et au dessus et en alternance, on place simultanément les rubans A5 à A8, séparés d'un pas de 2. Avec chaque dépose successive, on incrémente les rubans de la même couche placés précédemment de huit unités. Ainsi lors de la troisième dépose, on place simultanément les rubans B9 à B12 et lors de la quatrième dépose, on place simultanément les rubans A13 à A16. Un tel revêtement est plutôt réalisable par placement de fibres ou par tressage de façon courante suivant l'état l'art. La figure 14 montre un exemple de réalisation d'une pale P présentant une direction longitudinale L et une corde C. Le procédé conforme à l'invention permet d'appliquer un revêtement de renforcement sur une telle pale P. La figure 15, montre schématiquement la pale P sur laquelle est appliqué l'exemple de réalisation du revêtement de renforcement de la figure 1. Les rubans des couches A et B sont inclinés de 45° par rapport à la direction longitudinale L de la pale P. Un tel revêtement est réalisable par placement de fibres et par bobinage. Dans ce cas, comme pour tous les croisements de couches de type superposées, le placement de fibres produit un résultat comparable à celui obtenu par bobinage. La figure 16 montre la pale P sur laquelle est appliqué l'exemple de réalisation du revêtement de renforcement de la figure 7. Les rubans des couches A et B sont inclinés à +1-45° par rapport à la direction longitudinale L. En outre la raideur dans la zone du caisson du bord d'attaque de la pale P n'est pas dégradée par les changements de couches si la ligne de croisement des couches ne le chevauche pas. En effet les fibres ne sont pas perturbées par les croisements de couches et gardent leurs caractéristiques mécaniques intégrale. Un tel revêtement est plutôt réalisable par placement de fibres ou par tressage de façon courante suivant l'état l'art. La figure 17 montre la pale P sur laquelle est appliqué l'exemple de réalisation du revêtement de renforcement comportant deux couches entrelacées au pas de 3 suivant la figure 20. Les rubans des couches A et B sont inclinés à +/-45° par rapport à la direction longitudinale L. Un tel revêtement est plutôt réalisable par placement de fibres ou par tressage de façon courante suivant l'état l'art. La figure 18 montre la pale P sur laquelle est appliqué l'exemple de réalisation du revêtement de renforcement de la figure 5. Les rubans des couches A et B sont inclinés à +/-45° par rapport à la direction longitudinale L. Un tel revêtement est réalisable par placement de fibres ou par bobinage. A titre d'exemple, lorsqu'on utilise un mandrin de bobinage, on peut aussi parler de placement de fibres si les fibres sont 5 plaquées sur le mandrin par l'effet d'une tête de dépose. La figure 19 montre la pale P sur laquelle est appliqué l'exemple de réalisation du revêtement de renforcement entrelacés de la figure 10. Les rubans des couches A et B sont inclinés à +1-45° par rapport à la direction longitudinale L. 10 Un tel revêtement est plutôt réalisable par placement de fibres ou par tressage de façon courante suivant l'état l'art. La figure 20 illustre un autre exemple de revêtement de renforcement obtenu par le procédé conforme à l'invention et comportant deux couches entrelacées. 15 La figure 21 illustre un autre exemple de revêtement de renforcement obtenu par le procédé conforme à l'invention et comportant deux couches entrelacées. La figure 22 est un exemple de croisement illustrer la définition des termes «couches superposées». 20 La figure 23 est un autre exemple de croisement pour illustrer la définition des termes «couches superposées». La figure 24 est un exemple de croisement pour illustrer la définition des termes «couches entrelacées». La figure 25 est un autre exemple de croisement pour 25 illustrer la définition des termes «couches entrelacées». La figure 26 représente un logigramme permettant aussi de définir les termes «couches superposées ou entrelacées». Par définition, un ruban Ru.v dessus Ri.j signifie que le ruban Ru.v croise le ruban Ri.j en passant au-dessus de Ri.j. Par définition, un ruban Ru.v dessous Ri.j signifie que le ruban Ru.v croise le ruban Ri.j en passant en-dessous de Ri.j. On peut ainsi illustrer la définition de configurations de couches superposées. Soit une surface S couverte complètement ou partiellement par 2 groupes G1 et G2 de renforts de rubans, mèches ou autres assimilables. Le groupe G1 est constitué d'au moins 2 mèches ou rubans R1.1 et R1.2 distincts alignés et parallèles, jointifs ou non jointifs disposés suivant une direction commune D1. Le groupe G2 est constitué d'au moins 2 mèches ou rubans R2.1 et R2.2 distincts alignés et parallèles, jointifs ou non jointifs disposés suivant une direction commune D2. D1 et D2 forment un angle non nul, et préférablement égal à 90° dans le cadre de cette description. Si, après avoir observé que par exemple R2.1 croisse et passe au dessus de R1.1 et au dessus de R1.2, on observe que par exemple R2.2 croise et passe au dessus de R1.1 et aussi croise et passe au dessus de R1.2, alors les 2 groupes de mèches, R1.1, R1.2 d'une part et R2.1, R2.2 d'autre part sont dit superposés. Afin de généraliser la définition précédente à toutes les configurations de croisement de 2 groupes de 2 mèches il est proposé le logigramme de la figure 26 basé sur l'observation des figures 22 et 23. Les 2 groupes G1 et G2 seront par extension constitués de couches dites superposées si la condition décrite ci-avant est vérifiée pour tous les groupes de 4 mèches du même type que R1.1, R1.2, R2.1, R2.2 identifiables dans l'épaisseur des renforts couvrant la surface S. Ces configurations de croisements de mèches Type 1S et 2S sont notamment réalisables par un procédé de bobinage ou par procédé de placement de fibres. On peut aussi illustrer la définition de configurations de 10 couches entrelacées. Soit une surface S couverte complètement ou partiellement par 2 groupes G1 et G2 de renforts de rubans, mèches ou autres assimilables. Le groupe G1 est constitué d'au moins 2 mèches ou rubans R1.1 et R1.2 distincts alignés et parallèles, jointifs ou non 15 jointifs disposés suivant une direction commune D1. Le groupe G2 est constitué d'au moins 2 mèches ou rubans R2.1 et R2.2 distincts alignés et parallèles, jointifs ou non jointifs disposés suivant une direction commune D2. D1 et D2 forment un angle non nul, et préférablement égal à 20 90 dans le cadre de cette description. Si, après avoir observé que par exemple R2.1 croisse et passe au dessus de R1.1 et croise et passe au dessus de R1.2, on observe que par exemple R2.2 croise et passe au dessus de R1.1 puis croise et passe au dessous de R1.2, alors les 2 groupes de 25 mèches, R1.1, R1.2 d'une part et. R2.1, R2.2 d'autre part sont dit entrelacés. Les 2 groupes G1 et G2 seront par extension constitués de couches dites entrelacées si la conditions décrite ci-avant est vérifiée pour l'ensemble des groupes de 4 mèches du même type que R1.1, R1.2, R2.1, R2.2 identifiables dans l'épaisseur des renforts couvrant la surface S. Afin de généraliser les définitions précédentes à toutes les configurations de croisement de 2 groupes de 2 mèches il est proposé le logigramme de la figure 26 basé sur l'observation des figures 24 et 25. Les configurations de croisements de mèches entrelacées de type 1E sont notamment réalisables par procédé ou par procédé de placement de fibres. Les configurations de croisements de mèches entrelacées de type 2E ne sont pas réalisables par un procédé de bobinage ou de placement de fibres, mais plutôt par des procédés tels que le tissage ou le tressage qui sont connus en tant que tels et ne sont pas détaillés dans la présente description. Naturellement, la présente invention est sujette à de nombreuses variations quant à sa mise en oeuvre. Bien que plusieurs modes de réalisations et/ou de mise en oeuvre aient été décrits, on comprend bien qu'il m'est pas concevable d'identifier de manière exhaustive tous les modes possibles. Il est bien sûr envisageable de remplacer un moyen décrit ou une étape décrite par un moyen équivalent ou une étape équivalente, sans sortir du cadre de la présente invention REVENDICATIONS1. Procédé de fabrication d'un revêtement de renforcement pour une pièce en matériaux composites, consistant à utiliser des fibres de renforcement sèches ou pré-imprégnées sous forme de rubans et à déposer par placement lesdits rubans sur la pièce, caractérisé en ce qu'il consiste à - utiliser deux couches de rubans longitudinaux, localiser la partie de la pièce constitutive de l'origine de dépose des rubans, - déterminer les directions de placement des rubans de chacune des couches par rapport à une direction déterminée de la pièce et déterminer l'ordre de dépose de chacun des rubans suivant chacune des directions afin de définir au moins une direction de la ou des lignes de croisement des rubans, déterminer pour les deux couches, le nombre de rubans par opération de dépose, le pas des rubans déposés avec chaque opération de dépose ainsi que le nombre d'opérations de dépose, - et superposer ou entrelacer les rubans de deux déposes successives pour reconstituer les deux couches avec une ou 20 plusieurs lignes de croisement formant des motifs particuliers. 2. Procédé selon la revendication 1, caractérisé en ce qu'il consiste à utiliser des rubans ou mèches dont la largeur est comprise entre 6.35mm et 1OOmm, dont l'épaisseur est comprise entre 0.2mm et 0.4 mm et dont la longueur 25 est comprise entre 100mm et 10OOmm. 3. Procédé selon l'une quelconque des revendications précédentes, caractérisé en ce qu'il consiste à utiliser des bandes, mèches ou fibres sèches ou pré imprégnées, de verre, aramide, basalte, carbone , ou autres fibres naturelles telle fibres de lin, chanvre, coton, soie pour réaliser les rubans. 4. Procédé selon l'une quelconque des revendications précédentes, caractérisé en ce qu'il consiste à localiser la partie de la pièce constituant l'origine pour les opérations de dépose dans le plan des douilles de brochage de la pale, et sur la ligne de vrillage de la pale. 5. Procédé selon l'une quelconque des revendications 1 à 4, caractérisé en ce qu'il consiste à superposer les rubans des deux 15 couches en choisissant un pas égal à un nombre, entier ou non, déterminé et quelconque de largeur de rubans. 6. Procédé selon l'une quelconque des revendications 1 à 4, caractérisé en ce qu'il consiste à entrelacer les rubans des deux 20 couches en choisissant un pas égal à un nombre entier determiné et quelconque de largeur de rubans. 7. Procédé selon l'une quelconque des revendications 1 à 4, caractérisé en ce qu'il consiste à entrelacer simultanément x rubans de la première couche avec x rubans de la seconde couche, 25 lesdits rubans présentant un pas égal à y. 8. Procédé selon la revendication 7,caractérisé en ce qu'il consiste à entrelacer simultanément quatre rubans de la première couche avec quatre rubans de la seconde couche, lesdits rubans présentant un pas égal à 2. 9. Procédé selon l'une quelconque des revendications 1 à 8, caractérisé en ce qu'il consiste à utiliser une orientation angulaire des rubans de chaque couche, respectivement de +/- 45° par rapport à une direction donnée de la pièce. 10. Procédé selon l'une quelconque des revendications 1 à 8, caractérisé en ce qu'il consiste à utiliser une orientation angulaire des rubans de chaque couche, respectivement de 0° et 90° par rapport à une direction donnée de la pièce. 11. Procédé selon l'une quelconque des revendications 1 à 8, caractérisé en ce qu'il consiste à utiliser une orientation angulaire des rubans de chaque couche, respectivement de 0° et autre quelconque par rapport à une direction donnée de la pièce. 12. Procédé selon la revendication 1, caractérisé en ce qu'il consiste à choisir un type de motifs entrelacés donnant des lignes croisements de couches parallèles à l'axe longitudinal d'une pale. 13. Procédé selon la revendication 1, caractérisé en ce qu'il consiste à choisir des motifs entrelacés de 25 manière à limiter à une seule le nombre de lignes de croisement de couches suivant l'axe longitudinal d'une pale. 14. Procédé selon la revendication 13, caractérisé en ce qu'il consiste à positionner cette unique ligne de croisement de couches en corde de la pale. 15. Procédé selon la revendication 1, caractérisé en ce qu'il consiste à choisir des motifs avec des lignes de croisements de plusieurs couples de couches sont volontairement décalées, parallèles ou non, entre elles, afin de limiter les pertes de caractéristiques de raideur sur les revêtements. 16. Pièce en matériau composite comportant un revêtement renforcé fabriqué selon le procédé conforme à l'une quelconque des revendications 1 à 15. 17. Pale pour rotor principal d'un giravion ou d'un hélicoptère, comportant un revêtement renforcé fabriqué selon le 15 procédé conforme à l'une quelconque des revendications 1 à 15. 18. Pale pour rotor anti-couple d'un giravion ou d'un hélicoptère, comportant un revêtement renforcé fabriqué selon le procédé conforme à l'une quelconque des revendications 1 à 15. 19. Pale pour hélice d'un moteur d'aéronef, comportant un 20 revêtement renforcé fabriqué selon le procédé conforme à l'une quelconque des revendications 1 à 15.